【手続補正書】
【提出日】平成22年8月4日(2010.8.4)
【手続補正１】
【補正対象書類名】特許請求の範囲
【補正対象項目名】全文
【補正方法】変更
【補正の内容】
【特許請求の範囲】
【請求項１】
少なくとも１つのサーモクロミック多層コーティングと少なくとも１つの太陽光拒絶多層コーティングとの組合せを備える熱制御コーティングであって、
該熱制御コーティングの２．５ミクロンから２５ミクロンの範囲の波長における熱放射率は、転移温度を下回る温度で０．０５から０．１５の範囲であり、該転移温度を上回る温度では０．８から１．０の範囲にあり、
該熱制御コーティングの０．２５ミクロンから２．５ミクロンの範囲の波長における太陽光吸収率は、該転移温度を上回る温度および下回る温度の両方で、０．０５から０．１５の範囲である、熱制御コーティング。
【請求項２】
前記サーモクロミック多層コーティングは、二酸化バナジウムおよびシリコンからなる層を備える、請求項１に記載の熱制御コーティング。
【請求項３】
二酸化バナジウムおよびシリコンからなる前記層は交互になっている、請求項２に記載の熱制御コーティング。
【請求項４】
前記サーモクロミック多層コーティングはさらに、アルミニウムからなる１つ以上の層を備える、請求項１から３のいずれかに記載の熱制御コーティング。
【請求項５】
前記太陽光拒絶多層コーティングは、フッ化マグネシウムおよび硫化亜鉛からなる層を備える、請求項１から４のいずれかに記載の熱制御コーティング。
【請求項６】
前記熱制御コーティングの外層はフッ化マグネシウムおよび硫化亜鉛が交互になった層を備え、内層は二酸化バナジウムおよびシリコンが交互になった層を備える、請求項５に記載の熱制御コーティング。
【請求項７】
コンポーネントの温度を制御する方法であって、
コーティングを提供することと、
該コーティングをコンポーネントと表面のうちの少なくとも一方の上に施すこととを有し、
該コーティングは少なくとも１つの太陽光拒絶多層コーティングと少なくとも１つのサーモクロミック多層コーティングとを備え、
該コーティングの２．５ミクロンから２５ミクロンの範囲の波長における、ＡＳＴＭ  Ｅ  １５８５熱放射標準式で計算された熱放射率は、転移温度を下回る温度で０．０５から０．１５の範囲であり、該転移温度を上回る温度では０．８から１．０の範囲にあり、
該コーティングの０．２５ミクロンから２．５ミクロンの範囲の波長における、ＡＳＴＭ  Ｅ  ９０３熱吸収標準式で計算された太陽光吸収率は、該転移温度を上回る温度および下回る温度の両方で、０．０５から０．１５の範囲である、方法。
【請求項８】
コーティングを含む宇宙船のコンポーネントであって、該コーティングは少なくとも１つのサーモクロミック多層コーティングと、少なくとも１つの太陽光拒絶多層コーティングとの組合せを含み、
該サーモクロミック多層コーティングは二酸化バナジウムおよびシリコンの交互の層を備え、
該太陽光拒絶多層コーティングは、フッ化マグネシウムおよび硫化亜鉛の交互の層を備え、
該コーティングの２．５ミクロンから２５ミクロンの範囲の波長における熱放射率は、転移温度を下回る温度で０．０５から０．１５の範囲であり、該転移温度を上回る温度では０．８から１．０の範囲にあり、
該コーティングの０．２５ミクロンから２．５ミクロンの範囲の波長における太陽光吸収率は、該転移温度を上回る温度および下回る温度の両方で、０．０５から０．１５の範囲である、航空機のコンポーネント。
【請求項９】
前記太陽光拒絶多層コーティングは、太陽光領域では実質的に不透明であり反射性であり、赤外線領域では実質的に透明である請求項７に記載の方法。
【請求項１０】
前記太陽光拒絶多層コーティングは、０．２５ミクロンから２．５ミクロンの範囲の波長で実質的に不透明および反射性であり、実質的に２．５ミクロンから２５ミクロンの範囲の波長で実質的に透明である請求項７記載の方法。
【手続補正２】
【補正対象書類名】明細書
【補正対象項目名】００２５
【補正方法】変更
【補正の内容】
【００２５】
もちろん、上述したことはこの発明の例示的な実施の形態に関し、特許請求の範囲に説明されるこの発明の精神および範囲から逸脱することなく修正がなされ得ることを理解すべきである。
また、本発明は以下に記載する態様を含む。
（態様１）
少なくとも１つのサーモクロミック多層コーティングと少なくとも１つの太陽光拒絶多層コーティングとの組合せを備える熱制御コーティング。
（態様２）
前記サーモクロミック多層コーティングは、二酸化バナジウムおよびシリコンからなる層を備える、態様１に記載の熱制御コーティング。
（態様３）
二酸化バナジウムおよびシリコンからなる前記層は交互になっている、態様２に記載の熱制御コーティング。
（態様４）
前記サーモクロミック多層コーティングはさらに、アルミニウムからなる１つ以上の層を備える、態様１から３のいずれかに記載の熱制御コーティング。
（態様５）
前記太陽光拒絶多層コーティングは、フッ化マグネシウムおよび硫化亜鉛からなる層を備える、態様１に記載の熱制御コーティング。
（態様６）
前記太陽光拒絶多層コーティングは、フッ化マグネシウムおよび硫化亜鉛からなる層を備える、態様１または２に記載の熱制御コーティング。
（態様７）
前記熱制御コーティングの外層はフッ化マグネシウムおよび硫化亜鉛が交互になった層を備え、内層は二酸化バナジウムおよびシリコンが交互になった層を備える、態様６に記載の熱制御コーティング。
（態様８）
前記熱制御コーティングは、太陽光拒絶多層コーティングの太陽光吸収率が実質的に同じ状態のままであっても、サーモクロミック多層コーティングの熱放射率が実質的に変化する転移温度を有する、態様１から７のいずれかに記載の熱制御コーティング。
（態様９）
前記転移温度は摂氏約６８度である、態様８に記載の熱制御コーティング。
（態様１０）
前記太陽光吸収率は、前記転移温度を上回る温度および前記転移温度を下回る温度の両方で実質的に０．０５から０．１５の範囲である、態様８に記載の熱制御コーティング。
（態様１１）
前記熱放射率は、前記転移温度を下回る温度で実質的に０．０５から０．１５の範囲であり、前記転移温度を上回る温度で実質的に０．８から１．０の範囲である、態様８または１０に記載の熱制御コーティング。
（態様１２）
前記太陽光吸収率は、前記転移温度を上回る温度および前記転移温度を下回る温度の両方で約０．１であり、前記熱放射率は、前記転移温度を下回る温度で約０．１であり、前記転移温度を上回る温度で約０．８である、態様８に記載の熱制御コーティング。
（態様１３）
前記転移温度は、室温および摂氏約３０度のうち少なくとも１つである、態様８に記載の熱制御コーティング。
（態様１４）
前記熱制御コーティングは、前記転移温度の各々において、太陽光拒絶多層コーティングの太陽光吸収率が実質的に同じ状態のままであっても、サーモクロミック多層コーティングの熱放射率が実質的に変化する複数の転移温度を有する、態様１から８のいずれかに記載の熱制御コーティング。
（態様１５）
前記コーティングは、コンポーネントの一部、宇宙船のコンポーネントおよび宇宙船の表面のうち少なくとも１つを覆う、態様１から１４のいずれかに記載の熱制御コーティング。
（態様１６）
前記転移温度を変化させるために少なくとも１つの物質が前記熱制御コーティングに加えられる、態様８に記載の熱制御コーティング。
（態様１７）
前記物質は、タングステン、鉄、およびモリブデンのうち少なくとも１つを含む、態様１６に記載の熱制御コーティング。
（態様１８）
前記太陽光拒絶多層コーティングは、太陽光領域では実質的に不透明および反射性であり、赤外線領域では実質的に透明である、態様１または８のいずれかに記載の熱制御コーティング。
（態様１９）
前記太陽光拒絶多層コーティングは、実質的に０．２５から２．５ミクロンの範囲の波長で実質的に不透明および反射性であり、実質的に２．５から２５ミクロンの範囲の波長で実質的に透明である、態様１８に記載の熱制御コーティング。
（態様２０）
コンポーネントの温度を制御する方法であって、
態様１から１９のいずれかに記載の熱制御コーティングを提供することを備える、方法。
（態様２１）
温度が転移温度を上回る温度および転移温度を下回る温度の両方に変化するステップをさらに備え、太陽光拒絶多層コーティングの太陽光吸収率は前記転移温度を上回る温度および前記転移温度を下回る温度の両方で実質的に同じ状態のままであっても、サーモクロミック多層コーティングの熱放射率は転移温度を上回る温度および転移温度を下回る温度で実質的に変化する、態様２０に記載の方法。
（態様２２）
態様１から１９のいずれかに記載の熱制御コーティングを含む宇宙船のコンポーネント。